(57)【要約】【課題】光透過性電磁波遮蔽シートを、窓等に適用可能とする為に大面積で連続帯状の巻物として製造できる様にする。その為に、導電性金属箔にレジストパターンを印刷で形成する時の印刷抜けやムラを解消する。【解決手段】ポリエチレンテレフタレートシート等による透明基材１と銅箔等による導電性金属箔２Ａとを接着剤３を介して積層した後、導電性金属箔面にフレキソ印刷でレジストパターンを設けて、導電性金属箔をエッチングしてパターン金属層２とすることで光透過性電磁波遮蔽シート１０を製造する際に、導電性金属箔の印刷面ｆａの表面粗さをＪＩＳ　Ｂ０６０１による算術平均粗さＲａで１．０〜３．０μｍとする。【選択図】　　　　図１
2004111784.tif 000002
【特許請求の範囲】
【請求項１】
透明基材と導電性金属箔とを接着剤を介して積層一体化した後、前記導電性金属箔の透明基材から遠い方の面にフレキソ印刷によりレジストパターンを設けて、該導電性金属箔をエッチングしてパターン状のパターン金属層とすることで、光透過性電磁波遮蔽シートを製造する製造方法であって、
導電性金属箔の印刷面の表面粗さがＪＩＳ　Ｂ０６０１による算術平均粗さＲａで１．０〜３．０μｍである、光透過性電磁波遮蔽シートの製造方法。
【請求項２】
透明基材上に接着剤を介して、導電性金属箔によるパターン状のパターン金属層が接着積層され、更に該パターン金属層上に樹脂層が積層されてなる光透過性電磁波遮蔽シートにおいて、
パターン金属層の樹脂側の面の表面粗さが、ＪＩＳ　Ｂ０６０１による算術平均粗さＲａで１．０〜３．０μｍである、光透過性電磁波遮蔽シート。
【発明の詳細な説明】
【０００１】
【発明の属する技術分野】
本発明は、電磁波シールド（遮蔽）が必要な公共施設、ホール、病院、学校、企業ビル、研究所、精密部品製造工場、電磁波シールドルーム等の窓や、電磁波を発生する電気製品の文字・画像表示部分等に利用する、透視可能な電磁波遮蔽性シートに関する。
【０００２】
【従来の技術】
従来、電磁波遮蔽性と共に光透過性も有する光透過性電磁波遮蔽シートとしては、例えば次の様なものが挙げられる。
【０００３】
（１）樹脂シート等の透明基材に、金等の高導電性金属を真空蒸着等で成膜して全面に透明な導電性薄膜を設けた真空成膜品。
（２）透明基材に導電性インキをパターン状にスクリーン印刷した導電性層を設けた印刷品。
（３）透明基材に箔の積層やめっき等で全面に銅等による不透明な金属層を設けた後、パターン形成にフォトリソグラフィ法を利用したエッチングにて、該金属層をパターン状のパターン金属層としたエッチング品（特許文献１等参照）。
（４）繊維に金属めっきした導電性繊維メッシュを、透明基材にラミネートしたラミネート品。
（５）更に上記（３）にて、金属層の表面の粗さ（Ｒａ）を０．１〜１．０μｍとして、パターン金属層からの光反射を少なくして該層を目立ち難くした光反射低減品（特許文献２参照）。
【０００４】
【特許文献１】
特開平１０−４１６８２号公報
【特許文献２】
特開２０００−２８６５９４号公報
【０００５】
【発明が解決しようとする課題】
しかしながら、上記（１）〜（５）の如き、従来の光透過性電磁波遮蔽シートでは、次の様な欠点があった。
すなわち、上記（１）の導電性薄膜の真空成膜品は、ＧＨｚ帯のシールド性能が十分に得られない。
また、上記（２）のスクリーン印刷を利用した印刷品は、微細な細線状（例えば５０μｍ以下、特に４０μｍ以下）の印刷パターンを形成できる導電性インキが実用上制限されてしまう。従って、光透過性を上げられない。また、スクリーン印刷は通常、枚葉印刷の為に連続パターンの印刷はできず、建築物の窓用途等に対して連続帯状物として大量生産するのには適さない。
また、上記（３）のフォトリソグラフィ法を利用したエッチング品は、細線形成の点では優れているが、フォトリソグラフィ工程が生産性に劣る上、フォトマスクのサイズに制約があり、大面積には適さない。
【０００６】
また、上記（４）の導電性繊維メッシュのラミネート品は、繊維のめっき層が密着性に欠け、ラミネート加工時にめっき層が剥離したり、寒熱耐久性試験で剥離が発生したりする場合もある。また、縦・横の繊維がずれて視覚的に濃淡ができ易く、従って、ラミネート加工が難しい。また、高品質を維持する為に連続帯状の巻物として製造が極めて困難であり、歩留まりを向上することに限界もある。
また、上記（５）の金属層の表面粗さＲａを規定した光反射低減品は、上記（３）と同様にフォトリソグラフィ法を利用したエッチング品であり、従って、生産性に劣る上、フォトマスクサイズに制約があり大面積には適さない。また、光反射が低減されているとは言え、金属層表面は金属光沢感があり、建築物の窓等に用いる場合にそれが外観を損ねるという問題もある。
【０００７】
すなわち、本発明の課題は、光透過性電磁波遮蔽シートについて、窓等にも適用できる様にする為に、高精度で高品質なシールドパターンを大面積で連続帯状物として製造できる様にすることである。
【０００８】
【課題を解決するための手段】
そこで上記課題を解決すべく、本発明の光透過性電磁波遮蔽シートの製造方法では、透明基材と導電性金属箔とを接着剤を介して積層一体化した後、前記導電性金属箔の透明基材から遠い方の面（印刷面）にフレキソ印刷によりレジストパターンを設けて、該導電性金属箔をエッチングしてパターン状のパターン金属層とすることで、光透過性電磁波遮蔽シートを製造する製造方法であって、導電性金属箔の印刷面の表面粗さがＪＩＳ　Ｂ０６０１による算術平均粗さＲａで１．０〜３．０μｍである様にした。
【０００９】
この様な製造方法とすることで、印刷方式がフレキソ印刷である為に大面積で連続帯状物として生産性良く巻物形態で大量生産できる。しかも印刷面の表面粗さをＲａが１．０〜３．０μｍとしてあるので、フレキソ版上に余分なインキが蓄積するのを防止でき、その結果、印刷抜けやムラが無くなり、版パターンの印刷再現性が向上し、パターン金属層のパターン（特に細線）を、太りや断線無く高精度で印刷できる。従って、印刷方式による印刷品であっても、美観やシールド性能の点で高品質のものが得られる。また、上記表面粗さの規定により、パターン金属層表面の金属光沢感も低下し、それによる外観低下も無い。
【００１０】
また、本発明の光透過性電磁波遮蔽シートは、透明基材上に接着剤を介して、導電性金属箔によるパターン状のパターン金属層が接着積層され、更に該パターン金属層上に樹脂層が積層されてなる光透過性電磁波遮蔽シートにおいて、パターン金属層の樹脂側の面の表面粗さが、ＪＩＳ　Ｂ０６０１による算術平均粗さＲａで１．０〜３．０μｍである構成とした。
【００１１】
この様な構成とすることで、上記製造方法で容易に得られる光透過性電磁波遮蔽シートとなり、上記製造方法で述べた効果を享受できる。そして、光透過性電磁波遮蔽シートとして、パターン金属層（シールドパターン）に印刷抜けやムラ等による細線（パターン）の太りや断線が無く、美観やシールド性能の点で高品質のものとなる。また、上記表面粗さの規定により、パターン金属層表面の金属光沢感も低下し、それによる外観低下も無い。
【００１２】
【発明の実施の形態】
以下、本発明について、実施の形態を説明する。
【００１３】
〔概要〕
図１は、本発明の光透過性電磁波遮蔽シート１０とその製造方法を、概念的に示す説明図である。先ず、本発明では、図１（Ａ）の如く、透明基材１と導電性金属箔２Ａとを接着剤（層）３を介して積層したものを用意する。また、導電性金属箔２Ａの透明基材１から遠い方の面、つまり印刷面ｆａは表面粗さを算術平均粗さＲａで１．０〜３．０μｍとしておく。そして、図１（Ｂ）の如くレジストをフレキソ印刷によって導電性金属箔２Ａの印刷面ｆａ上に所望のパターン状に形成して樹脂層４を形成した後、エッチングすれば、パターン（特に細線）の太りや断線の無いパターン金属層２を形成でき、その結果、図１（Ｃ）の如き光透過性電磁波遮蔽シート１０が得られる。これにより、光透過性電磁波遮蔽シートは、高精度で高品質な製品を、連続帯状で巻物として、大量生産することが可能となるというものである。
【００１４】
以下、更に、各層毎に順を追って本発明を詳述する。
【００１５】
〔透明基材〕
透明基材１の素材としては、透明性のある熱可塑性樹脂、或いは熱硬化性樹脂等の樹脂材料を用いることができる。但し、巻物形態での製造及び施行時に望まれる可撓性の点では、熱硬化性樹脂よりは熱可塑性樹脂の方が好ましい。熱可塑性樹脂としては、例えば、ポリエチレンテレフタレート、ポリエチレンナフタレート等のポリエステル樹脂、アクリル樹脂、ポリカーボネート樹脂、或いは、ポリプロピレン、ポリエチレン、ポリブテン、ポリメチルペンテン等のポリオレフィン系樹脂、或いは、トリアセチルセルロース、ジアセチルセルロース等のセルロース系樹脂、ポリ塩化ビニル樹脂、ポリアミド樹脂、ポリスチレン樹脂、ポリウレタン樹脂、ポリスルホン系樹脂、ポリエーテル系樹脂、ポリアクリロニトリル系樹脂等である。こられらの中でも、透明性、耐熱性、耐薬品性、コスト等の点より、ポリエチレンテレフタレートは最も好ましい樹脂である。
【００１６】
透明基材は、これら樹脂の単体又は２種以上の混合物からなる、単層シート或いは２層以上の積層シートを用いることができる。
透明基材の厚みは用途に応じたものとすれば良く特に制限はないが、通常、２５〜３００μｍ、好ましくは５０〜１５０μｍである。厚みが５０μｍ未満ではコシ（腰）が無く、施行時の作業性が低下する。なお、ポリエチレンテレフタレート等で５０μｍ未満のシートを用いる場合は、他のシート（例えば、熱線カット機能付きポリエチレンテレフタレートシート、ハードコートポリエチレンテレフタレートシート）と積層して厚みを厚くした積層シートとして用いても良い。一方、厚みが１５０μｍ超過でも、高透明性ポリエチレンテレフタレートシート等であれば、透明性は維持できるが、コスト高となる。
【００１７】
また、透明基材には、必要に応じて、コロナ放電処理、オゾン吹付処理、プラズマ処理、易接着プライマー塗工処理等の公知の易接着処理を施しても良い。例えば、ポリエチレンテレフタレートシート等では、市販の易接着処理品を用いれば、更なる易接着処理を省略する事もできる。
【００１８】
〔導電性金属箔〕
導電性金属箔２Ａはパターン状のパターン金属層２となるものであり、この導電性金属箔の材料としては、導電性でエッチング可能であれば特に制限は無いが、銅、アルミニウム等が入手容易性等の点で好ましい。なかでも、銅は、導電性、及び、微細なエッチング適性に優れているので、高価ではあるが、最も好ましい。
【００１９】
導電性金属箔の印刷面ｆａとする面の表面粗さは、ＪＩＳ　Ｂ０６０１（１９９４年）による算術平均粗さＲａで１．０〜３．０μｍとするのが、良好なるフレキソ印刷適性が得られる点で好ましい。印刷面の表面平滑性がフレキソ印刷の印刷品質に影響するからである。算術平均粗さＲａが１．０μｍ未満では、連続印刷時に、フレキソ版上に余分なインキが蓄積して行き、印刷時間が長くなるとともに、版パターンの再現性が低下する。一方、算術平均粗さＲａが３．０μｍ超過では、印刷面の表面凹凸が大きくなりすぎて、印刷面にインキが転移しない部分が生じる印刷抜けが発生し易くなる。特に、微細なパターンを形成する場合のフレキソ印刷では、印刷圧力が低く設定されるために、従来のフレキソ印刷で一般的な食品包材やダンボール印刷と比較すると、印刷抜け発生が目立ち易い。またこの現象は、特に、レジストをフレキソインキとして高粘度で印刷する場合に顕著である。なお、食品包装やダンボール印刷等の従来一般的なフレキソ印刷では、粘度が０．１〜１Ｐａ・ｓ（１００〜１０００ｃＰ）程度であるが、今回の様に高精度で細かいパターンを形成するには、例えば、０．３Ｐａ・ｓ（３００ｃＰ）以上の粘度が望ましい。
【００２０】
なお、従来技術で挙げた特許文献２が良いとする表面粗さＲａ０．１〜０．４μｍでは、光反射は確かに低下するが、フレキソ印刷適性が得られないばかりか、金属光沢感がありギラギラして視認性が著しく低下し、外観意匠も損なうという視覚上の難点もある。これに対して、本発明の如く算術平均粗さＲａ１．０〜３．０μｍとすると、金属光沢感も減り、それによる外観低下も防ぐことができる。また、特許文献２では、レジストの積層はフォトリソグラフィ法を利用する関係で全面塗布であり、本発明の如く、レジストを印刷で最初からパターン形成する際の形成（印刷）面と印刷適性との関係については想定外で検討されていない。
【００２１】
ところで、導電性金属箔の印刷面ｆａの表面粗さを、算術平均粗さＲａで１．０〜３．０μｍとするには、導電性金属箔を接着剤を介して透明基材と積層した後の積層物に対して、所定の表面を粗面化しても良いが、透明基材と積層前の導電性金属箔について、所定の表面粗さのものを用いれば良い。
導電性金属箔として、その印刷面ｆａとする面を上記所定の表面粗さとするには、化学的研磨、機械的研磨等の公知の表面粗面化手法を適宜採用すれば良い。例えば、銅等の場合では、その導電性金属箔を製造時に所定の表面粗さとしても良い。具体的には、銅箔を電解鋳造する際の膜成長速さ、銅溶液濃度、温度等を調整する事により表面粗さを制御することができる。また、銅を析出させる際に、陰極ドラムの表面凹凸形状の調整により制御することもできる。銅箔製造後の表面粗面化加工でも表面粗さの調整はできるが、コスト的に好ましくなく、箔製造時の方がコスト的に有利である。
【００２２】
以上の如く、本発明では、印刷面の表面を僅かにしかも適度に粗すことにより表面積が増えて、瞬間的に版が接する印刷に於いて、インキの転移性が向上するのである。その結果として、印刷の経過時間とともにフレキソ版上に転移残りによる余分なインキが蓄積することなく、インキの適性な転移状態を継続的に維持することが可能となるのである。
【００２３】
なお、導電性金属箔の透明基材側とする面は、該透明基材と間に接着剤を介して積層することから、接着強化処理を施してあるのが望ましい。接着強化処理としては、公知の処理、具体的には粗面化処理（粗化処理）で良い。
例えば、図２は、導電性金属箔２Ａとして銅箔の一例を示す断面図であり、導電性金属箔２Ａは、銅母材２１が所定粗さＲａの印刷面ｆａを有し、該銅母材２１の他方の面は、透明基材と積層させる際の接着強化の為に、粗面化処理面ｆｂを有する粗面化処理層２２となっている構成である。
【００２４】
導電性金属箔の厚みは、パターン形成する線幅等に応じて適宜なものとすれば良く、通常５〜５０μｍ程度で良いが、細線（例えば５０μｍ以下、特に４０μｍ以下）パターンに対してはより好ましくは９〜１８μｍ程度のものが良い。厚みが厚い程、細かい形状を高精度でパターン形成し難くなり、逆に厚みが薄すぎると導電性金属箔としての取り扱い性、導電性が低下する。
【００２５】
〔透明基材と導電性金属箔の接着剤による積層〕
透明基材１と導電性金属箔２Ａを積層し一体化する為には、それらを接着剤（層）３で接着・積層する。その際の積層法としては特に限定は無いが、ドライラミネーション法が代表的である。
この様な接着剤としては、用途に応じたものを適宜使用すれば良く、例えば、ウレタン樹脂、エポキシ樹脂等の硬化型接着剤が挙げられる。なかでも、主剤にポリエステルポリオールを用い、硬化剤にイソシアネート系硬化剤を用いたウレタン樹脂系接着剤は、コスト、塗工適性、硬化後の透明性、比較的低温での硬化性、及び取り扱い性に優れている点で好ましい接着剤の一つである。なお、接着剤は、ロールコート、スプレーコート等の塗工法、或いは、グラビア印刷、スクリーン印刷等の印刷法で施せば良い。
【００２６】
なお、透明基材、導電性金属箔の接着剤と接する面には、必要に応じ適宜、シランカップリング剤、チタネート系カップリング剤等の公知のカップリング剤による接着強化処理を行っても良い。
【００２７】
〔樹脂層（レジスト）のフレキソ印刷〕
樹脂層４は、導電性金属箔２Ａを所望のパターン状の金属層２とする為のエッチングレジストによるものであり、フレキソ印刷により導電性金属箔の印刷面に対して形成される。微細なパターンはスクリーン印刷でも形成可能ではあるが、線幅５０μｍ以下、特に４０μｍ以下の微細なパターンを、広幅（１ｍ幅以上）で、しかも連続帯状物に対して連続印刷するには、スクリーン印刷は不適当である。
【００２８】
なお、フレキソ印刷によるインキの厚みは、微細パターンを形成する為には、２μｍ以下が好ましい。耐エッチング液性に優れる電離放射線硬化型インキ等を使用することにより、０．５μｍ程度の厚みでもエッチング可能である。
なお、フレキソ印刷用のアニロックスロールとしては、セルの彫刻方式として機械彫刻式、レーザ（例えばＹＡＧレーザ等）彫刻式等があるが、印刷の厚みを極力薄くするために、セルは微細なものが好ましい。
【００２９】
エッチングレジストとするフレキソインキとしては、紫外線等で硬化し無溶剤型の電離放射線硬化型インキを使用することができる。該フレキソインキとしては、水性インキも使用することはできるが、乾燥後、水で溶解してしまうインキでは、その後のエッチングでレジストとして機能できず不適当である。なお、導電性金属箔のエッチングは、公知のエッチング液、例えば金属が銅の場合では、一般的な塩化第二鉄溶液、塩化銅溶液等となる。
【００３０】
なお、電離放射線硬化型インキに用いる電離放射線硬化性樹脂としては、公知の各種モノマー、オリゴマー、プレポリマー等を、粘度、密着性、顔料分散性等を考慮して、適宜選択・配合した樹脂組成物を使用することができる。また、粘度を高めとする場合は、オリゴマー、プレポリマーを主体としたインキ配合とすれば良い。また、この様な電離放射線硬化性樹脂としては、例えば、エポキシアクリレート系、ポリエステルアクリレート系等のアクリレート系樹脂（組成物）等がある。
なお、電離放射線とは、紫外線、電子線等であり、紫外線硬化型インキは紫外線照射で、電子線硬化型インキは電子線照射で、インキを硬化させる。
【００３１】
なお、導電性金属箔２上にレジストとして印刷形成した樹脂層４は、エッチング後は剥離せずそのままパターン金属層２上の樹脂層４として最後まで残して良い。そこで、この点を利用して、インキをカーボン顔料等で黒等の暗色に着色しておくことで、パターン金属層２の表面が金属光沢によりぎらついて外観を損なう場合に、暗色とした樹脂層４でパターン金属層２を覆い外観低下を防いでも良い。
【００３２】
インキの印刷パターンは、パターン金属層２の平面視パターンとなるが、用途に応じた任意形状のパターンで良く、フレキソ印刷版を刷版時に、コンピュータ上での公知のデジタル画像処理によって任意形状の画像を生成することで容易に対応できる。
【００３３】
例えば、パターンとしては、パターン金属層２の非形成部分（＝レジスト非印刷部分であり該パターン金属層に対して開口部となる部分）の形状が、正方形〔例えば図５（Ａ）参照、図面では白い部分〕、長方形〔例えば図５（Ｂ）参照〕、三角形〔例えば図５（Ｃ）〕、六角形〔例えば図５（Ｄ）参照〕、八角形、その他の多角形、或いはこれら多角形で角に丸みのある形状〔例えば図５（Ｅ）参照〕、或いは、円形〔例えば図５（Ｆ）参照〕、楕円形、或いは、これら形状の組合わせ（例えば、八角形と四角形）等である。また、これらの形状の並び方は、正方格子〔例えば図５（Ａ）、（Ｅ）、（Ｆ）参照〕の格子配列の他、並び方を調整して千鳥調〔例えば図５（Ｂ）〜（Ｃ）参照〕とすることも可能である。なお、もちろんだか、パターン金属層の形成部分は、分断せず連続した形状とするのが、電磁波遮蔽性能の点で好ましい。
【００３４】
なお、光透過性と電磁波遮蔽性能を高度に両立させる為には、印刷パターン、すなわちパターン金属層のパターンは、なるべく細い細線で形成し、且つ非印刷（形成）部分をなるべく広くするのが好ましい。この為には、該細線の線幅は、用途にもよるが２００μｍ以下、好ましくは１００μｍ以下、より好ましくは５０μｍ以下、更により好ましくは４０μｍ以下とするのが良い。なお、線幅の下限は、フレキソ印刷時の線の欠け発生等の点で少なくとも１０μｍ以上とするのが良い。
【００３５】
以上の様にすることで、光透過性と電磁波遮蔽性能を両立できる開口率（パターン金属層非形成部分である開口部が全面積に閉める面積割合）が得られる。なお、開口率は、電磁波遮蔽性能、光透過率等の要求性能に応じて決めれば良い。開口率６０％未満では光透過性が十分に得られないが、高い電磁波遮蔽性能が得られる。逆に開口率９０％超過では、高い光透過性が得られるが、印刷条件やエッチング条件は高い精度での制御が必要になる。
【００３６】
〔その他の構成層〕
本発明による光透過性電磁波遮蔽シートは、更に必要に応じ適宜、他の構成層を追加的に設けて良い。例えば、表面保護層、ハードコート層、粘着剤層、熱線カット層等である。
例えば、図３に例示の光透過性電磁波遮蔽シート１０は、透明基材１のパターン金属層２側の面の全面に、透明樹脂等からなる表面保護層５を設けた形態例である。
また、図４に例示の光透過性電磁波遮蔽シート１０は、透明基材１のパターン金属層２側の面の全面に、粘着剤層６及び離型紙７をこの順に積層した構成である。
【００３７】
上記表面保護層５は、パターン金属層２を傷や表面酸化等から保護する為の透明な層であり、透明樹脂からなる樹脂組成物を塗布等して形成すれば良い。表面保護層の形成は、スプレーコート、ロールコート、グラビアコート等の塗工法、或いは、スクリーン印刷等の印刷法で形成すれば良い。なお、透明樹脂としては、アクリル樹脂、ポリエステル樹脂、ウレタン樹脂等を使用できるが、レジストによる樹脂層４、パターン金属層２、及び接着剤層３の各層に対する接着性、及び皮膜強度を有する樹脂を選定すれば良い。なお、接着性向上の為に、上記樹脂組成物中には、シランカップリング剤等の公知のカップリング剤を添加しても良い。
【００３８】
表面保護層５は、ハードコート層としても良い。ハードコート層とするには、透明樹脂に、例えば、ウレタン樹脂、或いはアクリレート系等の電離放射線硬化性樹脂等の硬質塗膜が得られる硬化性樹脂を使用し、更に必要に応じシリカ、アルミナ等の硬質無機粉末を添加すれば良い。また、この様な硬質塗膜は、透明基材に対しても設けても良い。つまり、透明基材の導電性金属箔を積層しない側の面に対して、表面保護層（ハードコート層）を設けた構成である。また、ハードコート層により、施行時及び（窓等の）清掃時のクリーニング適性（表面硬度）も光透過性電磁波遮蔽シートに付与できる。
【００３９】
また、図４に例示の如く、粘着剤層６を設けることにより、光透過性電磁波遮蔽シートを、該粘着剤層によって窓等に容易に貼り付けることができる。粘着剤層６は、図３に例示とは逆に透明基材の面に対して設けても良い。なお、粘着剤層も表面保護層同様に光透過性の点で透明層とする。
なお、粘着剤層に用いる粘着剤としては、アクリル樹脂系、ゴム系、シリコーン系等の公知の粘着剤を用途に応じて適宜使用すれば良い。なかでも、アクリル樹脂系は、透明性、耐候性等の点で優れている。
【００４０】
また、粘着剤層を設ける場合は、施行時まで粘着剤層を保護する為に、離型紙７を粘着剤層上に積層した構成とするのが好ましい。離型紙としては、紙ベース以外に、樹脂ベース或いは紙と樹脂の複合ベースでも良く、公知のものを適宜選択使用すれば良い。なお、離型紙の場合は透明性は不要である。
【００４１】
なお、熱線カット層は、公知の赤外線吸収剤を表面保護層や粘着剤層の樹脂中に添加してこれら層を兼用させたり、或いは、透明樹脂シート中に添加して熱線カットシートとして、このシートをラミネートすれば良い。熱線カットシートの場合、それを透明基材乃至は透明基材の一部としても良い。なお、透明樹脂シートの樹脂としては、前述透明基材で述べた樹脂等が使用される。
【００４２】
【実施例】
次に実施例及び比較例により本発明を更に説明する。
【００４３】
〔実施例１〕
図１で例示した如き製造方法で、図１（Ｃ）の断面図で示す如き光透過性電磁波遮蔽シート１０を作製した。
【００４４】
先ず、透明基材１として厚み１００μｍのポリエチレンテレフタレートシートに、導電性金属箔２Ａとして厚み１２μｍの銅箔を、ドライラミネート用のウレタン系接着剤を用いて貼り合わせて、図１（Ａ）の如き、透明基材１に導電性金属箔２Ａが接着剤層３を介して積層した構成の積層シートを用意した。なお、貼り合わせた導電性金属箔２Ａは、その接着剤層３に接しない側の印刷面ｆａの表面粗さが算術平均粗さＲａで１．５μｍであった。また、接着剤層３と接する側は粗面化処理面となっているものを使用した。
【００４５】
次に、導電性金属箔２Ａの印刷面ｆａ上に、フレキソ印刷により無溶剤タイプで黒色の紫外線硬化型インキを、開口形状が正方形となる、線幅３０μｍ、開口幅３００μｍの正方格子配列パターン〔図５（Ａ）参照〕を、厚み１μｍに印刷し、紫外線を照射してインキを硬化させ、エッチングレジストとなる樹脂層４を形成した〔図１（Ｂ）参照〕。
フレキソ印刷は良好に実施でき、ムラ、スジ等の印刷不良は発生しなかった。
【００４６】
次いで、塩化第二鉄溶液により、導電性金属箔をエッチングし、印刷（樹脂層）部分を残して、非印刷部分の導電性金属箔を除去して、パターン状のパターン金属層２として、図１（Ｃ）の如き所望の光透過性電磁波遮蔽シート１０を得た。
【００４７】
得られた光透過性電磁波遮蔽シートの電磁波遮蔽性能は、１ＧＨｚにおいて４０ｄＢであった。また、開口率は８３％、（可視光領域領域における）光線透過率は７０％であつた。
なお、結果は、他の試験例と共に表１に纏めて示す。
【００４８】
〔実施例２〕
実施例１に於いて、導電性金属箔の印刷面の表面粗さ（算術平均粗さ）Ｒａを２．５μｍに変更した他は、実施例１と同様にして光透過性電磁波遮蔽シートを作製した。その際、フレキソ印刷は良好に実施でき、ムラ、スジ等の印刷不良は発生しなかった。また、得られた光透過性電磁波遮蔽シートの電磁波遮蔽性能は、１ＧＨｚにおいて４０ｄＢであった。また、開口率は８３％、光線透過率は７２％であつた。
【００４９】
〔実施例３〕
実施例１に於いて、フレキソ印刷の印刷パターンを、開口形状が直径８０μｍの円形で、孔ピッチ１６０μｍで正方格子配列した丸孔抜きパターン〔図５（Ｅ）〕に変更した他は、実施例１と同様にして光透過性電磁波遮蔽シートを作製した。その際、フレキソ印刷は良好に実施でき、ムラ、スジ等の印刷不良は発生しなかった。また、得られた光透過性電磁波遮蔽シートの電磁波遮蔽性能は、１ＧＨｚにおいて７０ｄＢであった。また、開口率は２０％、光線透過率は３０％であつた。
【００５０】
〔比較例１〕
実施例１に於いて、導電性金属箔の印刷面の表面粗さ（算術平均粗さ）Ｒａを０．４μｍに変更した他は、実施例１と同様にして光透過性電磁波遮蔽シートを作製した。その際、印刷時にフレキソ印刷版上の余分なインキが時間とともに蓄積し印刷ムラが発生した。なお、得られた光透過性電磁波遮蔽シートの電磁波遮蔽性能は、１ＧＨｚにおいて４３ｄＢであった。また、開口率は８３％、光線透過率は６５％であつた。
【００５１】
〔比較例２〕
実施例３に於いて、導電性金属箔の印刷面の表面粗さ（算術平均粗さ）Ｒａを０．４μｍに変更した他は、実施例３と同様にして光透過性電磁波遮蔽シートを作製した。その際、印刷時にフレキソ印刷版上の余分なインキが時間とともに蓄積し印刷ムラが発生した。なお、得られた光透過性電磁波遮蔽シートの電磁波遮蔽性能は、１ＧＨｚにおいて６８ｄＢであった。また、開口率は２０％、光線透過率は３３％であつた。
【００５２】
〔比較例３〕
実施例１に於いて、導電性金属箔の印刷面の表面粗さ（算術平均粗さ）Ｒａを４．５μｍに変更した他は、実施例１と同様にして光透過性電磁波遮蔽シートを作製した。その際、フレキソ印刷時に印刷面の表面粗さが大きいため、インキが転移しない部分が発生し、微小なインキ抜けが発生した。また、格子状のパターンの細線部分にも欠けが生じた。なお、得られた光透過性電磁波遮蔽シートの電磁波遮蔽性能は、１ＧＨｚにおいて３６ｄＢであった。また、開口率は８３％、光線透過率は７５％であつた。
【００５３】
【表１】
2004111784.tif 000003
【００５４】
【発明の効果】
（１）本発明の光透過性電磁波遮蔽シートの製造方法によれば、大面積で連続帯状物として生産性良く巻物形態で大量生産できる。しかも、導電性金属箔をエッチングでパターン化してパターン金属層（シールドパターン）とする為の、エッチングレジストを印刷する際に、版パターンの印刷再現性が良く、パターン金属層のパターン（特に細線）を、太りや断線無く高精度で印刷できる。従って、パターン形成に印刷方式を利用した印刷品であっても、美観やシールド性能の点で高品質のものが得られる。また、パターン金属層の面の金属光沢感も低下し、それによる外観低下も無い。
【００５５】
（２）本発明の光透過性電磁波遮蔽シートによれば、上記製造方法で容易に得られる構成の光透過性電磁波遮蔽シートとなり、上記製造方法で述べた効果を享受できる。そして、光透過性電磁波遮蔽シートとして、パターン金属層（シールドパターン）に印刷抜けやムラ等による細線（パターン）の太りや断線が無く、美観やシールド性能の点で高品質のものとなる。また、パターン金属層表面の金属光沢感も低下し、それによる外観低下も無い。
【図面の簡単な説明】
【図１】本発明の光透過性電磁波遮蔽シートの製造方法を概念的に示す説明図。
【図２】導電性金属箔（銅箔）の一例を示す断面図。
【図３】本発明の光透過性電磁波遮蔽シートの或る一形態を例示する断面図。
【図４】本発明の光透過性電磁波遮蔽シートの別の一形態を例示する断面図。
【図５】パターン金属層のパターンの幾つかを例示する平面図。
【符号の説明】
１　　透明基材
２Ａ　導電性金属箔
２　　パターン金属層
３　　接着剤層
４　　樹脂層（レジスト）
５　　表面保護層
６　　粘着剤層
７　　離型紙
１０　光透過性電磁波遮蔽シート
２１　銅母材
２２　粗面化処理層
ｆａ　印刷面
ｆｂ　粗面化処理面
【図１】
2004111784.tif 000004
【図２】
2004111784.tif 000005
【図３】
2004111784.tif 000006
【図４】
2004111784.tif 000007
【図５】
2004111784.tif 000008